청구 항 6 에 기재 된 발명 에 의하 면 유리판 은 질량 백 분 율 로 SiO 2 40 ∼ 70 %, Al 2 O 3 2 ∼ 25 %, B 2 O 3 0 ∼ 20 %, MgO 0 ∼ 10 %, CaO 0 ∼ 15 %, SrO 0 ∼ 10 %, BaO 0 ∼ 15 %, ZnO 0 ∼ 10 %, ZrO 2 0 ∼ 10 %, 청징 제 0 ∼ 2 % 의 조성 을 함유 하 기 때문 에 내약품성 ( 양호 한 내산성 , 내 알칼리 성 , 내 완충 불 산 성 ) , 내열성 ( 변형 점 630 ℃ 이상 ) , 용융 성 ( 102 . 5 poise 의 점도 에 해당 하 는 온도 1600 ℃), 성형 성 ( 액상 온도 1150 ℃ 이하 ) , 열팽창 계수 ( 30 ∼ 380 ℃ 의 온도 에서 25 ∼ 45 × 10 - 7 ／℃） 등 의 특성 을 만족 하 고 , 성형 후 의 내부 변형 을 억제 하 기 쉬운 액정 디스플레이 용 유리판 을 얻 는 것 이 가능 해진다 .